"重合性化合物と光重合開始剤とを含有する光硬化型インク組成物であって、前記重合性化合物は、下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるビニルエーテル基含有メタアクリル酸エステル類と、ジプロピレングリコールジメタアクリレートと、芳香環骨格を有する単官能メタアクリレートとを含み、色材を含む、光硬化型インク組成物。前記ジプロピレングリコールジメタアクリレートが、該インク組成物の総質量に対して5~65質量含まれる、請求項1に記載の光硬化型インク組成物。前記芳香環骨格を有する単官能メタアクリレートが、該インク組成物の総質量に対して10~60質量含まれる、請求項1又は2に記載の光硬化型インク組成物。前記ビニルエーテル基含有メタアクリル酸エステル類が、該インク組成物の総質量に対して10~65質量含まれる、請求項1~3のいずれか一項に記載の光硬化型インク組成物。光重合開始剤として、インク組成物の総質量に対して9~15質量のアシルフォスフィンオキサイド化合物を含む、請求項1~4のいずれか一項に記載の光硬化型インク組成物。被記録媒体に付着させたインク組成物に発光ピーク波長が350~420nmの範囲にある紫外線発光ダイオードにより照射を行い硬化させるものである、請求項1~5のいずれか一項に記載の光硬化型インク組成物。発光ピーク波長が350~420nmの範囲にある紫外線発光ダイオードによる300mJ/cm2以下の照射エネルギーによる照射により硬化可能な、請求項1~6のいずれか一項に記載の光硬化型インク組成物。前記ビニルエーテル基含有メタアクリル酸エステル類が、アクリル酸2-ビニロキシエトキシエチルである、請求項1~7のいずれか一項に記載の光硬化型インク組成物。請求項1~8のいずれか一項に記載の光硬化型インク組成物を被記録媒体に付着させ、付着したインク組成物を、発光ピーク波長が350~420nmの範囲にある紫外線発光ダイオードにより照射を行い硬化させる、インクジェット記録方法。請求項1~8のいずれか一項に記載の光硬化型インク組成物を被記録媒体に付着させ、付着したインク組成物を、発光ピーク波長が350~420nmの範囲にある紫外線発光ダイオードにより照射を行い硬化させる、インクジェット記録装置。しかしながら、特許文献1に開示のインクジェットインク、特許文献2に開示の光硬化性組成物、特許文献3に開示の活性エネルギー線硬化性組成物、及び特許文献4に開示の画像形成方法に用いられるインクはいずれも、硬化性に劣ったり、硬化後の塗膜表面にシワ以下、硬化シワとも言う。が発生したりするという問題が生じる。そこで、本発明は、硬化性に優れ、かつ、硬化シワの発生を防止可能な光硬化型インク組成物を提供することを目的の一つとする。本発明者らは上記課題を解決するため鋭意検討した。その結果、所定のビニルエーテル基含有メタアクリル酸エステル類とジプロピレングリコールジメタアクリレートと芳香環骨格を有する単官能メタアクリレートと色材とをそれぞれ含有する光硬化型インク組成物により上記課題が解決できることを見出し、本発明を完成した。すなわち、本発明は下記のとおりである。[1]重合性化合物と光重合開始剤とを含有する光硬化型インク組成物であって、前記重合性化合物は、下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるビニルエーテル基含有メタアクリル酸エステル類と、ジプロピレングリコールジメタアクリレートと、芳香環骨格を有する単官能メタアクリレートとを含み、色材を含む、光硬化型インク組成物。[2]前記ジプロピレングリコールジメタアクリレートが、該インク組成物の総質量に対して5~65質量含まれる、[1]に記載の光硬化型インク組成物。[3]前記芳香環骨格を有する単官能メタアクリレートが、該インク組成物の総質量に対して10~60質量含まれる、[1]又は[2]に記載の光硬化型インク組成物。[4]前記ビニルエーテル基含有メタアクリル酸エステル類が、該インク組成物の総質量に対して10~65質量含まれる、[1]~[3]のいずれかに記載の光硬化型インク組成物。[5]光重合開始剤として、インク組成物の総質量に対して9~15質量のアシルフォスフィンオキサイド化合物を含む、[1]~[4]のいずれかに記載の光硬化型インク組成物。[6]被記録媒体に付着させたインク組成物に発光ピーク波長が350~420nmの範囲にある紫外線発光ダイオードにより照射を行い硬化させるものである、[1]~[5]のいずれかに記載の光硬化型インク組成物。[7]発光ピーク波長が350~420nmの範囲にある紫外線発光ダイオードによる300mJ/cm2以下の照射エネルギーによる照射により硬化可能な、[1]~[6]のいずれかに記載の光硬化型インク組成物。[8]前記ビニルエーテル基含有メタアクリル酸エステル類が、アクリル酸2-ビニロキシエトキシエチルである、[1]~[7]のいずれかに記載の光硬化型インク組成物。[9][1]~[8]のいずれかに記載の光硬化型インク組成物を被記録媒体に付着させ、付着したインク組成物を、発光ピーク波長が350~420nmの範囲にある紫外線発光ダイオードにより照射を行い硬化させる、インクジェット記録方法。[10][1]~[8]のいずれかに記載の光硬化型インク組成物を被記録媒体に付着させ、付着したインク組成物を、発光ピーク波長が350~420nmの範囲にある紫外線発光ダイオードにより照射を行い硬化させる、インクジェット記録装置。以下、本発明を実施するための形態について詳細に説明する。なお、本発明は、以下の実施形態に制限されるものではなく、その要旨の範囲内で種々変形して実施することができる。本明細書において、メタアクリレートは、アクリレート及びそれに対応するメタクリレートのうち少なくともいずれかを意味し、メタアクリルはアクリル及びそれに対応するメタクリルのうち少なくともいずれかを意味する。本明細書において、硬化性とは、光を感応して硬化する性質をいう。密着性とは、塗膜が素地から剥離しにくい性質をいう。耐擦性とは、硬化物を引っ掻いた時に、硬化物が被記録媒体から剥がれにくい性質をいう。保存安定性とは、インクを60°Cで1週間保存したときに、保存前後における粘度が変化しにくい性質をいう。[光硬化型インク組成物]本発明の一実施形態に係る光硬化型インク組成物以下、単にインク組成物とも言う。は、重合性化合物と光重合開始剤とを含有する。当該重合性化合物は、下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるビニルエーテル基含有メタアクリル酸エステル類と、ジプロピレングリコールジメタアクリレートと、芳香環骨格を有する単官能メタアクリレートと色材とを含む。以下、本実施形態のインク組成物に含まれるか、又は含まれ得る添加剤成分を説明する。重合性化合物本実施形態のインク組成物に含まれる重合性化合物は、後述する光重合開始剤の作用により紫外線照射時に重合し、印刷されたインクを硬化させることができる。ビニルエーテル基含有メタアクリル酸エステル類本実施形態において必須の重合性化合物であるビニルエーテル基含有メタアクリル酸エステル類は、上記一般式Iで示される。インク組成物が当該ビニルエーテル基含有メタアクリル酸エステル類を所定量含有することにより、インクの硬化性を良好なものとすることができ、さらにインクを低粘度化することができる。上記の一般式Iにおいて、R2で表される炭素数2~20の2価の有機残基としては、炭素数2~20の直鎖状、分枝状又は環状の置換されていてもよいアルキレン基、構造中にエーテル結合及び/又はエステル結合による酸素原子を有する炭素数2~20の置換されていてもよいアルキレン基、炭素数6~11の置換されていてもよい2価の芳香族基が好適である。これらの中でも、エチレン基、n-プロピレン基、イソプロピレン基、及びブチレン基などの炭素数2~6のアルキレン基、オキシエチレン基、オキシn-プロピレン基、オキシイソプロピレン基、及びオキシブチレン基などの構造中にエーテル結合による酸素原子を有する炭素数2~9のアルキレン基が好適に用いられる。上記の一般式Iにおいて、R3で表される炭素数1~11の1価の有機残基としては、炭素数1~10の直鎖状、分枝状又は環状の置換されていてもよいアルキル基、炭素数6~11の置換されていてもよい芳香族基が好適である。これらの中でも、メチル基又はエチル基である炭素数1~2のアルキル基、フェニル基及びベンジル基などの炭素数6~8の芳香族基が好適に用いられる。上記の各有機残基が置換されていてもよい基である場合、その置換基は、炭素原子を含む基及び炭素原子を含まない基に分けられる。まず、上記置換基が炭素原子を含む基である場合、当該炭素原子は有機残基の炭素数にカウントされる。炭素原子を含む基として、以下に限定されないが、例えばカルボキシル基、アルコキシ基等が挙げられる。次に、炭素原子を含まない基として、以下に限定されないが、例えば水酸基、ハロ基が挙げられる。上記ビニルエーテル基含有メタアクリル酸エステル類としては、以下に限定されないが、例えば、メタアクリル酸2-ビニロキシエチル、メタアクリル酸3-ビニロキシプロピル、メタアクリル酸1-メチル-2-ビニロキシエチル、メタアクリル酸2-ビニロキシプロピル、メタアクリル酸4-ビニロキシブチル、メタアクリル酸1-メチル-3-ビニロキシプロピル、メタアクリル酸1-ビニロキシメチルプロピル、メタアクリル酸2-メチル-3-ビニロキシプロピル、メタアクリル酸1,1-ジメチル-2-ビニロキシエチル、メタアクリル酸3-ビニロキシブチル、メタアクリル酸1-メチル-2-ビニロキシプロピル、メタアクリル酸2-ビニロキシブチル、メタアクリル酸4-ビニロキシシクロヘキシル、メタアクリル酸6-ビニロキシヘキシル、メタアクリル酸4-ビニロキシメチルシクロヘキシルメチル、メタアクリル酸3-ビニロキシメチルシクロヘキシルメチル、メタアクリル酸2-ビニロキシメチルシクロヘキシルメチル、メタアクリル酸p-ビニロキシメチルフェニルメチル、メタアクリル酸m-ビニロキシメチルフェニルメチル、メタアクリル酸o-ビニロキシメチルフェニルメチル、メタアクリル酸2-ビニロキシエトキシエチル、メタアクリル酸2-ビニロキシイソプロポキシエチル、メタアクリル酸2-ビニロキシエトキシプロピル、メタアクリル酸2-ビニロキシエトキシイソプロピル、メタアクリル酸2-ビニロキシイソプロポキシプロピル、メタアクリル酸2-ビニロキシイソプロポキシイソプロピル、メタアクリル酸2-ビニロキシエトキシエトキシエチル、メタアクリル酸2-ビニロキシエトキシイソプロポキシエチル、メタアクリル酸2-ビニロキシイソプロポキシエトキシエチル、メタアクリル酸2-ビニロキシイソプロポキシイソプロポキシエチル、メタアクリル酸2-ビニロキシエトキシエトキシプロピル、メタアクリル酸2-ビニロキシエトキシイソプロポキシプロピル、メタアクリル酸2-ビニロキシイソプロポキシエトキシプロピル、メタアクリル酸2-ビニロキシイソプロポキシイソプロポキシプロピル、メタアクリル酸2-ビニロキシエトキシエトキシイソプロピル、メタアクリル酸2-ビニロキシエトキシイソプロポキシイソプロピル、メタアクリル酸2-ビニロキシイソプロポキシエトキシイソプロピル、メタアクリル酸2-ビニロキシイソプロポキシイソプロポキシイソプロピル、メタアクリル酸2-ビニロキシエトキシエトキシエトキシエチル、メタアクリル酸2-ビニロキシエトキシエトキシエトキシエトキシエチル、メタアクリル酸2-イソプロペノキシエトキシエチル、メタアクリル酸2-イソプロペノキシエトキシエトキシエチル、メタアクリル酸2-イソプロペノキシエトキシエトキシエトキシエチル、メタアクリル酸2-イソプロペノキシエトキシエトキシエトキシエトキシエチル、メタアクリル酸ポリエチレングリコールモノビニルエーテル、及びメタアクリル酸ポリプロピレングリコールモノビニルエーテルが挙げられる。これらの中でも、インクを顕著に低粘度化でき、引火点が高く、かつ、インクの硬化性に優れるため、メタアクリル酸2-ビニロキシエトキシエチル、すなわち、アクリル酸2-ビニロキシエトキシエチル及びメタクリル酸2-ビニロキシエトキシエチルのうち少なくともいずれかが好ましく、アクリル酸2-ビニロキシエトキシエチルがより好ましい。メタアクリル酸2-ビニロキシエトキシエチルとしては、メタアクリル酸2-2-ビニロキシエトキシエチル及びメタアクリル酸2-1-ビニロキシエトキシエチルが挙げられ、アクリル酸2-ビニロキシエトキシエチルとしては、アクリル酸2-2-ビニロキシエトキシエチル及びアクリル酸2-1-ビニロキシエトキシエチルが挙げられる。なお、アクリル酸2-ビニロキシエトキシエチルの方が、メタクリル酸2-ビニロキシエトキシエチルに比べて硬化性の面で優れている。上記ビニルエーテル基含有メタアクリル酸エステル類の含有量は、インク組成物の総質量100質量に対し、5~65質量が好ましく、10~65質量がより好ましく、20~65質量が特に好ましい。含有量が上記範囲であると、インクの硬化性に優れ、硬化シワの発生を防止できる。また、含有量は、硬化シワの発生を一層効果的に防止でき、かつ、保存安定性に優れるため、インク組成物の総質量100質量に対し、35質量以下が好ましく、30質量以下がより好ましい。上記ビニルエーテル基含有メタアクリル酸エステル類の製造方法としては、以下に限定されないが、メタアクリル酸と水酸基含有ビニルエーテルとをエステル化する方法製法B、メタアクリル酸ハロゲン化物と水酸基含有ビニルエーテルとをエステル化する方法製法C、メタアクリル酸無水物と水酸基含有ビニルエーテルとをエステル化する方法製法D、メタアクリル酸エステルと水酸基含有ビニルエーテルとをエステル交換する方法製法E、メタアクリル酸とハロゲン含有ビニルエーテルとをエステル化する方法製法F、メタアクリル酸アルカリ土類金属塩とハロゲン含有ビニルエーテルとをエステル化する方法製法G、水酸基含有メタアクリル酸エステルとカルボン酸ビニルとをビニル交換する方法製法H、水酸基含有メタアクリル酸エステルとアルキルビニルエーテルとをエーテル交換する方法製法Iが挙げられる。これらの中でも、本実施形態に所望の効果を一層発揮することができるため、製法Eが好ましい。ビニルエーテル基含有メタアクリル酸エステル類以外の重合性化合物また、本実施形態のインク組成物は、上記ビニルエーテル基含有メタアクリル酸エステル類に加えて、ジプロピレングリコールジメタアクリレートも含む。インク組成物がジプロピレングリコールジメタアクリレートを所定量含有することにより、硬化性及び耐擦性を良好なものとすることができ、かつ、硬化シワの発生を防止できる。ジプロピレングリコールジメタアクリレートの中でも、上記効果が一層発揮されるため、ジプロピレングリコールジアクリレートが好ましい。上記ジプロピレングリコールジメタアクリレートの含有量は、インク組成物の総質量100質量に対し、3~70質量が好ましく、5~65質量がより好ましく、10~30質量が特に好ましい。含有量がこの範囲内であると、インクの硬化性及び耐擦性に優れる上、硬化シワの発生を防止できる。また、含有量は、密着性をより良好なものとすることができるため、30~65質量が好ましく、30~50質量がより好ましい。また、上記ビニルエーテル基含有メタアクリル酸エステル類及びジプロピレングリコールジメタアクリレート以外に、従来公知の、単官能、2官能、及び3官能以上の多官能といった種々のモノマー及びオリゴマーもさらに使用可能である以下、その他の重合性化合物という。。上記モノマーとしては、例えば、メタアクリル酸、イタコン酸、クロトン酸、イソクロトン酸及びマレイン酸等の不飽和カルボン酸やそれらの塩又はエステル、ウレタン、アミド及びその無水物、アクリロニトリル、スチレン、種々の不飽和ポリエステル、不飽和ポリエーテル、不飽和ポリアミド、並びに不飽和ウレタンが挙げられる。また、上記オリゴマーとしては、例えば、直鎖アクリルオリゴマー等の上記のモノマーから形成されるオリゴマー、エポキシメタアクリレート、オキセタンメタアクリレート、脂肪族ウレタンメタアクリレート、芳香族ウレタンメタアクリレート及びポリエステルメタアクリレートが挙げられる。また、他の単官能モノマーや多官能モノマーとして、N-ビニル化合物を含んでいてもよい。N-ビニル化合物としては、N-ビニルフォルムアミド、N-ビニルカルバゾール、N-ビニルアセトアミド、N-ビニルピロリドン、N-ビニルカプロラクタム、及びアクリロイルモルホリン、並びにそれらの誘導体などが挙げられる。その他の重合性化合物のうち、メタアクリル酸のエステル、即ちメタアクリレートが好ましい。上記メタアクリレートのうち、単官能メタアクリレートとしては、例えば、イソアミルメタアクリレート、ステアリルメタアクリレート、ラウリルメタアクリレート、オクチルメタアクリレート、デシルメタアクリレート、イソミリスチルメタアクリレート、イソステアリルメタアクリレート、2-エチルヘキシル-ジグリコールメタアクリレート、2-ヒドロキシブチルメタアクリレート、ブトキシエチルメタアクリレート、エトキシジエチレングリコールメタアクリレート、メトキシジエチレングリコールメタアクリレート、メトキシポリエチレングリコールメタアクリレート、メトキシプロピレングリコールメタアクリレート、フェノキシエチルメタアクリレート、テトラヒドロフルフリルメタアクリレート、イソボルニルメタアクリレート、2-ヒドロキシエチルメタアクリレート、2-ヒドロキシプロピルメタアクリレート、2-ヒドロキシ-3-フェノキシプロピルメタアクリレート、ラクトン変性可とう性メタアクリレート、t-ブチルシクロヘキシルメタアクリレート、ジシクロペンタニルメタアクリレート、及びジシクロペンテニルオキシエチルメタアクリレートが挙げられる。これらの中では、光重合開始剤などの添加剤との相溶性が良好なため、フェノキシエチルメタアクリレートが好ましく、フェノキシエチルアクリレートがより好ましい。上記メタアクリレートのうち、ジプロピレングリコールジメタアクリレートを除く2官能メタアクリレートとしては、例えば、トリエチレングリコールジメタアクリレート、テトラエチレングリコールジメタアクリレート、ポリエチレングリコールジメタアクリレート、トリプロピレングリコールジメタアクリレート、ポリプロピレングリコールジメタアクリレート、1,4-ブタンジオールジメタアクリレート、1,6-ヘキサンジオールジメタアクリレート、1,9-ノナンジオールジメタアクリレート、ネオペンチルグリコールジメタアクリレート、ジメチロール-トリシクロデカンジメタアクリレート、ビスフェノールAのEOエチレンオキサイド付加物ジメタアクリレート、ビスフェノールAのPOプロピレンオキサイド付加物ジメタアクリレート、ヒドロキシピバリン酸ネオペンチルグリコールジメタアクリレート、及びポリテトラメチレングリコールジメタアクリレートが挙げられる。上記メタアクリレートのうち、3官能以上の多官能メタアクリレートとしては、例えば、トリメチロールプロパントリメタアクリレート、EO変性トリメチロールプロパントリメタアクリレート、ペンタエリスリトールトリメタアクリレート、ペンタエリスリトールテトラメタアクリレート、ジペンタエリスリトールヘキサメタアクリレート、ジトリメチロールプロパンテトラメタアクリレート、グリセリンプロポキシトリメタアクリレート、カウプロラクトン変性トリメチロールプロパントリメタアクリレート、ペンタエリスリトールエトキシテトラメタアクリレート、及びカプロラクタム変性ジペンタエリスリトールヘキサメタアクリレートが挙げられる。また、これらの中でも、その他の重合性化合物は単官能メタアクリレートを含むことが好ましい。この場合、インク組成物が低粘度となり保存安定性に優れ、かつ、インクジェット方式で記録する場合に優れた吐出安定性が得られやすい。さらに塗膜の強靭性、耐熱性、及び耐薬品性が増すため、単官能メタアクリレート、好ましくはフェノキシエチルメタアクリレートと、2官能メタアクリレート、好ましくはジプロピレングリコールジメタアクリレートと、を併用することがより好ましい。さらに、上記単官能メタアクリレートは、飽和脂環骨格、及び不飽和脂環骨格からなる群より選択される1種以上の骨格を有することが好ましい。飽和脂環骨格を有する単官能メタアクリレートとして、例えば、イソボルニルメタアクリレート、t-ブチルシクロヘキシルメタアクリレート及びジシクロペンタニルメタアクリレートが挙げられる。また、不飽和脂環骨格を有する単官能メタアクリレートとして、例えば、ジシクロペンテニルオキシエチルメタアクリレートが挙げられる。上記その他の重合性化合物が上記骨格を有する単官能メタアクリレートであることにより、インク組成物の粘度を低下させることができる。本実施形態のインク組成物は、さらに、芳香環骨格を有する単官能メタアクリレートを含む。芳香環骨格を有する単官能メタアクリレートとして、例えば、フェノキシエチルメタアクリレート、2-ヒドロキシ-3-フェノキシプロピルメタアクリレート、ベンジルアクリレート、フェノキシジエチレングリコールアクリレート、ノニルフェノキシエチルアクリレート、アルコキシ化フェノキシエチルアクリレートなどが挙げられる。芳香環骨格を有する単官能メタアクリレートを含むことにより、光重合開始剤などの添加剤との相溶性、インク組成物の硬化性を良くし、硬化シワの発生を防止することができる。これらの中でも、硬化性、開始剤溶解性の点で、フェノキシエチルメタアクリレート、2-ヒドロキシ-3-フェノキシプロピルメタアクリレート、ベンジルアクリレートが好ましく、光重合開始剤などの添加剤との相溶性が良好となり、さらに粘度及び臭気を低下させることができるため、フェノキシエチルアクリレートがより好ましい。芳香環骨格を有する単官能メタアクリレートの含有量は、インク組成物の総質量100質量に対し、好ましくは5~70質量であり、より好ましくは10~60質量であり、さらに好ましくは、10~60質量であり、特に好ましくは10~45質量であり、一層好ましくは10~30質量であり、より一層好ましくは10~25質量である。含有量が上記範囲内であると、光重合開始剤などの添加剤との相溶性を一層良好にすることができる。本実施形態のインク組成物が上記ビニルエーテル基含有メタアクリル酸エステル類、ジプロピレングリコールジメタアクリレート及び芳香環骨格を有する単官能メタアクリレート以外の重合性化合物を含む場合、当該重合性化合物の含有量は、インク組成物の総質量100質量に対し、好ましくは40質量以下であり、より好ましくは20~40質量である。含有量が上記範囲内であると、添加剤の溶解性に優れ、かつ、塗膜の強靭性、耐熱性、及び耐薬品性に優れる。以上の重合性化合物は、1種単独で用いてもよく、2種以上を併用してもよい。光重合開始剤本実施形態のインク組成物に含まれる光重合開始剤は、紫外線の照射による光重合によって、被記録媒体の表面に存在するインクを硬化させて印字を形成するために用いられる。放射線の中でも紫外線UVを用いることにより、安全性に優れ、且つ光源ランプのコストを抑えることができる。光紫外線のエネルギーによって、ラジカルやカチオンなどの活性種を生成し、上記重合性化合物の重合を開始させるものであれば、制限はないが、光ラジカル重合開始剤や光カチオン重合開始剤を使用することができ、中でも光ラジカル重合開始剤を使用することが好ましい。上記の光ラジカル重合開始剤としては、例えば、芳香族ケトン類、アシルフォスフィンオキサイド化合物、芳香族オニウム塩化合物、有機過酸化物、チオ化合物チオキサントン化合物、チオフェニル基含有化合物など、ヘキサアリールビイミダゾール化合物、ケトオキシムエステル化合物、ボレート化合物、アジニウム化合物、メタロセン化合物、活性エステル化合物、炭素ハロゲン結合を有する化合物、及びアルキルアミン化合物が挙げられる。これらの中でも、特にインクの硬化性を良好にすることができるため、アシルフォスフィンオキサイド化合物及びチオキサントン化合物のうち少なくともいずれかが好ましく、アシルフォスフィンオキサイド化合物がより好ましい。本実施形態のインク組成物が、アシルフォスフィンオキサイド化合物を含む場合、その含有量は、インク組成物の総質量100質量に対し、7~15質量が好ましく、9~15質量がより好ましい。含有量がこの範囲であると、インク組成物に対する溶解性を良くし、インク組成物の硬化性を優れたものとすることができる。また、上記の光ラジカル重合開始剤としてアシルフォスフィンオキサイド化合物及びチオキサントン化合物がを含むことがより好ましい。光ラジカル重合開始剤の具体例としては、アセトフェノン、アセトフェノンベンジルケタール、1-ヒドロキシシクロヘキシルフェニルケトン、2,2-ジメトキシ-2-フェニルアセトフェノン、キサントン、フルオレノン、べンズアルデヒド、フルオレン、アントラキノン、トリフェニルアミン、カルバゾール、3-メチルアセトフェノン、4-クロロベンゾフェノン、4,4-ジメトキシベンゾフェノン、4,4-ジアミノベンゾフェノン、ミヒラーケトン、ベンゾインプロピルエーテル、ベンゾインエチルエーテル、ベンジルジメチルケタール、1-4-イソプロピルフェニル-2-ヒドロキシ-2-メチルプロパン-1-オン、2-ヒドロキシ-2-メチル-1-フェニルプロパン-1-オン、チオキサントン、ジエチルチオキサントン、2-イソプロピルチオキサントン、2-クロロチオキサントン、2-メチル-1-[4-メチルチオフェニル]-2-モルホリノ-プロパン-1-オン、ビス2,4,6-トリメチルベンゾイル-フェニルフォスフィンオキサイド、2,4,6-トリメチルベンゾイル-ジフェニル-フォスフィンオキサイド、2,4-ジエチルチオキサントン、及びビス-2,6-ジメトキシベンゾイル-2,4,4-トリメチルペンチルフォスフィンオキシドが挙げられる。光ラジカル重合開始剤の市販品としては、例えば、IRGACURE6512,2-ジメトキシ-1,2-ジフェニルエタン-1-オン、IRGACURE1841-ヒドロキシ-シクロヘキシル-フェニル-ケトン、DAROCUR11732-ヒドロキシ-2-メチル-1-フェニル-プロパン-1-オン、IRGACURE29591-[4-2-ヒドロキシエトキシ-フェニル]-2-ヒドロキシ-2-メチル-1-プロパン-1-オン、IRGACURE1272-ヒドロキシ-1-{4-[4-2-ヒドロキシ-2-メチル-プロピオニル-ベンジル]フェニル-2-メチル-プロパン-1-オン}、IRGACURE9072-メチル-1-4-メチルチオフェニル-2-モルフォリノプロパン-1-オン、IRGACURE3692-ベンジル-2-ジメチルアミノ-1-4-モルフォリノフェニル-ブタノン-1、IRGACURE3792-ジメチルアミノ-2-[4-メチルフェニルメチル]-1-[4-4-モルホリニルフェニル]-1-ブタノン、DAROCURTPO2,4,6-トリメチルベンゾイル-ジフェニル-フォスフィンオキサイド、IRGACURE819ビス2,4,6-トリメチルベンゾイル-フェニルフォスフィンオキサイド、IRGACURE784ビスη5-2,4-シクロペンタジエン-1-イル-ビス2,6-ジフルオロ-3-1H-ピロール-1-イル-フェニルチタニウム、IRGACUREOXE011.2-オクタンジオン,1-[4-フェニルチオ-,2-O-ベンゾイルオキシム]、IRGACUREOXE02エタノン,1-[9-エチル-6-2-メチルベンゾイル-9H-カルバゾール-3-イル]-,1-O-アセチルオキシム、IRGACURE754オキシフェニル酢酸、2-2-オキソ-2-フェニルアセトキシエトキシエチルエステルとオキシフェニル酢酸、2-2-ヒドロキシエトキシエチルエステルの混合物以上、BASF社製、KAYACUREDETX-S2,4-ジエチルチオキサントン日本化薬社NipponKayakuCoLtd製、LucirinTPO、LR8893、LR8970以上、BASF社製、及びユベクリルP36UCB社製などが挙げられる。上記光重合開始剤は、1種単独で用いてもよく、2種以上を組み合わせて用いてもよい。光重合開始剤は、紫外線硬化速度を十分に発揮させ、且つ、光重合開始剤の溶け残りや光重合開始剤に由来する着色を避けるため、インク組成物の総質量100質量に対し、1~20質量であることが好ましく、5~15質量であることがより好ましい。色材本実施形態のインク組成物は、色材をさらに含む。色材は、顔料及び染料のうち少なくとも一方を用いることができる。顔料本実施形態において、色材として顔料を用いることにより、インク組成物の耐光性を向上させることができる。顔料は、無機顔料及び有機顔料のいずれも使用することができる。無機顔料としては、ファーネスブラック、ランプブラック、アセチレンブラック、チャネルブラック等のカーボンブラックC.I.ピグメントブラック7類、酸化鉄、酸化チタンを使用することができる。有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート例えば、塩基性染料型キレート、酸性染料型キレート等、染色レーキ塩基性染料型レーキ、酸性染料型レーキ、ニトロ顔料、ニトロソ顔料、アニリンブラック、昼光蛍光顔料が挙げられる。更に詳しくは、ブラックインクとして使用されるカーボンブラックとしては、No.2300、No.900、MCF88、No.33、No.40、No.45、No.52、MA7、MA8、MA100、No.2200B等以上、三菱化学社MitsubishiChemicalCorporation製商品名、Raven5750、Raven5250、Raven5000、Raven3500、Raven1255、Raven700等以上、コロンビアカーボンCarbonColumbia社製商品名、Rega1400R、Rega1330R、Rega1660R、MogulL、Monarch700、Monarch800、Monarch880、Monarch900、Monarch1000、Monarch1100、Monarch1300、Monarch1400等キャボット社CABOTJAPANK.K.製商品名、ColorBlackFW1、ColorBlackFW2、ColorBlackFW2V、ColorBlackFW18、ColorBlackFW200、ColorB1ackS150、ColorBlackS160、ColorBlackS170、Printex35、PrintexU、PrintexV、Printex140U、SpecialBlack6、SpecialBlack5、SpecialBlack4A、SpecialBlack4等以上、デグッサDegussa社製商品名が挙げられる。ホワイトインクに使用される顔料としては、C.I.ピグメントホワイト6、18、21が挙げられる。イエローインクに使用される顔料としては、C.I.ピグメントイエロー1,2,3,4,5,6,7,10,11,12,13,14,16,17,24,34,35,37,53,55,65,73,74,75,81,83,93,94,95,97,98,99,108,109,110,113,114,117,120,124128,129,133,138,139,147,151,153,154,167,172,180が挙げられる。マゼンタインクに使用される顔料としては、C.I.ピグメントレッド1,2,3,4,5,6,7,8,9,10,11,12,14,15,16,17,18,19,21,22,23,30,31,32,37,38,40,41,42,48Ca,48Mn,57Ca,57:1,88,112,114,122,123,144,146,149,150,166,168,170,171,175,176,177,178,179,184,185,187,202,209,219,224,245、又はC.I.ピグメントヴァイオレット19,23,32,33,36,38,43,50が挙げられる。シアンインクに使用される顔料としては、C.I.ピグメントブルー1,2,3,15,15:1,15:2,15:3,15:34,15:4,16,18,22,25,60,65,66,又はC.I.バットブルー4,60が挙げられる。また、マゼンタ、シアン及びイエロー以外の顔料としては、例えば、C.I.ピグメントグリーン7,10、又はC.I.ピグメントブラウン3,5,25,26、又はC.I.ピグメントオレンジ1,2,5,7,13,14,15,16,24,34,36,38,40,43,63が挙げられる。上記顔料は1種単独で用いてもよく、2種以上を併用してもよい。染料本実施形態において、色材として染料を用いることができる。染料としては、特に限定されることなく、酸性染料、直接染料、反応性染料、及び塩基性染料が使用可能である。前記染料として、例えば、C.I.アシッドイエロー17,23,42,44,79,142、C.I.アシッドレッド52,80,82,249,254,289、C.I.アシッドブルー9,45,249、C.I.アシッドブラック1,2,24,94、C.I.フードブラック1,2、C.I.ダイレクトイエロー1,12,24,33,50,55,58,86,132,142,144,173、C.I.ダイレクトレッド1,4,9,80,81,225,227、C.I.ダイレクトブルー1,2,15,71,86,87,98,165,199,202、C.I.ダイレクドブラック19,38,51,71,154,168,171,195、C.I.リアクティブレッド14,32,55,79,249、C.I.リアクティブブラック3,4,35が挙げられる。上記染料は1種単独で用いてもよく、2種以上を併用してもよい。色材の含有量は、良好な発色性を有し、色材自身の光吸収による塗膜の硬化阻害を低減できるため、インク組成物の総質量100質量に対して、1~20質量が好ましい。本実施形態のインク組成物は、上記の色材を含むことで被記録媒体に着色することが可能であり被記録媒体に記録を行うことができる。また、本実施形態のインク組成物によれば、色材を含むインク組成物でありながら、硬化性、硬化シワ、密着性、耐擦性の点で優れたインク組成物とすることができる。分散剤本実施形態のインク組成物が顔料を含む場合、顔料分散性をより良好なものとするため、分散剤をさらに含んでもよい。分散剤として、特に限定されないが、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミノ系ポリマー、含珪素ポリマー、含硫黄ポリマー、含フッ素ポリマー、及びエポキシ樹脂のうち一種以上を主成分とするものが挙げられる。高分子分散剤の市販品として、味の素ファインテクノ社製のアジスパーシリーズ商品名、アベシア社AveciaCo.から入手可能なソルスパーズシリーズSolsperse36000等商品名、BYKChemie社製のディスパービックシリーズ商品名、楠本化成社製のディスパロンシリーズ商品名が挙げられる。その他の添加剤本実施形態のインク組成物は、上記に挙げた添加剤以外の添加剤成分を含んでもよい。このような成分としては、特に制限されないが、例えば従来公知の、界面活性剤、重合禁止剤、浸透促進剤、及び湿潤剤保湿剤、並びにその他の添加剤があり得る。上記のその他の添加剤として、例えば従来公知の、定着剤、防黴剤、防腐剤、酸化防止剤、紫外線吸収剤、キレート剤、pH調整剤、及び増粘剤が挙げられる。[被記録媒体]本実施形態のインク組成物は、後述する記録方法によって、被記録媒体上に吐出されること等により、記録物が得られる。この被記録媒体として、例えば、吸収性又は非吸収性の被記録媒体が挙げられる。下記実施形態の記録方法は、水性インクの浸透が困難な非吸収性被記録媒体から、水性インクの浸透が容易な吸収性被記録媒体まで、様々な吸収性能を持つ被記録媒体に幅広く適用できる。ただし、上記のインク組成物を非吸収性の被記録媒体に適用した場合は、紫外線を照射し硬化させた後に乾燥工程を設けること等が必要となる場合がある。吸収性被記録媒体としては、特に限定されないが、例えば、水性インクの浸透性が高い電子写真用紙などの普通紙、インクジェット用紙シリカ粒子やアルミナ粒子から構成されたインク吸収層、あるいは、ポリビニルアルコールPVAやポリビニルピロリドンPVP等の親水性ポリマーから構成されたインク吸収層を備えたインクジェット専用紙から、水性インクの浸透性が比較的低い一般のオフセット印刷に用いられるアート紙、コート紙、キャスト紙等が挙げられる。非吸収性被記録媒体としては、特に限定されないが、例えば、ポリ塩化ビニルPVC、ポリエチレン、ポリプロピレン、ポリエチレンテレフタレートPET等のプラスチック類のフィルムやプレート、鉄、銀、銅、アルミニウム等の金属類のプレート、又はそれら各種金属を蒸着により製造した金属プレートやプラスチック製のフィルム、ステンレスや真鋳等の合金のプレート等が挙げられる。[記録方法]本発明の一実施形態は、記録方法に係る。上記実施形態の光硬化型インク組成物は、本実施形態の記録方法に用いることができる。当該記録方法は、インクジェット方式に適用することができる。当該記録方法は、被記録媒体上に、上記インク組成物を吐出する吐出工程と、上記吐出工程により吐出されたインク組成物に紫外線を照射して、上記インク組成物を硬化する硬化工程と、を含む。このようにして、被記録媒体上で硬化したインク組成物により、塗膜硬化膜が形成される。被記録媒体にインク組成物を付着させる方法としては、インクジェット方式の他に各種版印刷方式などを用いても良い。記録装置を小型のものにできることや、オンデマンド印刷が可能なこと、高解像度の高精細画像の記録が可能な点から、インクジェット方式が特に好ましい。吐出工程吐出工程において、被記録媒体上にインク組成物が吐出され、インク組成物が被記録媒体に付着する。吐出時におけるインク組成物の粘度は、5~30mPasが好ましい。インク組成物の粘度が、インク組成物の温度を室温として、あるいは、インク組成物を加熱しない状態として上記のものであれば、インク組成物の温度を室温として、あるいはインク組成物を加熱せずに吐出させればよい。一方、インク組成物を所定の温度に加熱することによって粘度を好ましいものとして吐出させてもよい。このようにして、良好な吐出安定性が実現される。本実施形態の光硬化型インク組成物は、通常の水性インク組成物より粘度が高いため、吐出時の温度変動による粘度変動が大きい。かかるインクの粘度変動は、液滴サイズの変化及び液滴吐出速度の変化に対して大きな影響を与え、ひいては画質劣化を引き起こし得る。したがって、吐出時のインクの温度はできるだけ一定に保つことが好ましい。硬化工程次に、上記硬化工程においては、被記録媒体上に吐出され付着したインク組成物が、光紫外線の照射によって硬化する。これは、インク組成物に含まれる光重合開始剤が紫外線の照射により分解して、ラジカル、酸、及び塩基などの開始種を発生し、重合性化合物の重合反応が、その開始種の機能によって促進されるためである。あるいは、紫外線の照射によって、重合性化合物の重合反応が開始するためである。このとき、インク組成物において光重合開始剤と共に増感色素が存在すると、系中の増感色素が紫外線を吸収して励起状態となり、光重合開始剤と接触することによって光重合開始剤の分解を促進させ、より高感度の硬化反応を達成させることができる。紫外線源としては、水銀ランプやガス固体レーザー等が主に利用されており、光硬化型インク組成物の硬化に使用される光源としては、水銀ランプ、メタルハライドランプが広く知られている。その一方で、現在環境保護の観点から水銀フリー化が強く望まれており、GaN系半導体紫外発光デバイスへの置き換えは産業的、環境的にも非常に有用である。さらに、紫外線発光ダイオードUV-LED及び紫外線発光レーザダイオードUV-LDは小型、高寿命、高効率、低コスト、低消費電力、低発熱であり、光硬化型インクジェット用光源として期待されている。これらの中でも、UV-LEDが好ましい。UV-LEDとUV-LDとを含めて紫外線発光ダイオードと呼ぶ。紫外線発光ダイオードを光源として用いる場合、上記の利点がある反面、インク組成物の硬化性、硬化シワが劣る傾向がある。ここで、発光ピーク波長が好ましくは350~420nmの範囲にあるUV-LEDを用いて、好ましくは300mJ/cm2以下、より好ましくは200mJ/cm2以下、さらに好ましくは150mJ/cm2以下の照射エネルギーで硬化可能であるような光硬化型インク組成物が好適である。この場合、低コストで且つ大きな印刷速度が得られる。このようなインク組成物は、上記波長範囲の紫外線照射により分解する光重合開始剤、及び上記波長範囲の紫外線照射により重合を開始する重合性化合物のうち少なくともいずれかを含むことにより得られる。[記録装置]本発明の一実施形態は、記録装置に係る。記録装置は、上記の記録方法により被記録媒体に記録を行う装置であり、好ましくは、被記録媒体にインク組成物の付着を行う装置と、付着したインク組成物に照射を行い硬化させる照射光源とを備える。上記実施形態の光硬化型インク組成物は、本実施形態の記録装置に用いることができる。当該記録装置は、インクジェット方式に好ましく適用することができる。このように、上記の実施形態によれば、硬化性に優れ、硬化シワの発生を防止可能であり、さらに密着性、耐擦性、及び保存安定性にも優れる、光硬化型インク組成物及びこれを用いた記録方法、記録装置を提供することができる。以下、本発明の実施形態を実施例によってさらに具体的に説明するが、本実施形態はこれらの実施例のみに限定されるものではない。[使用成分]下記の実施例及び比較例において使用した成分は、以下の通りである。重合性化合物VEEAアクリル酸2-2-ビニロキシエトキシエチル、日本触媒社NipponShokubaiCoLtd製商品名、以下ではVEEAと略記した。APG-100ジプロピレングリコールジアクリレート、新中村化学工業社SHINNAKAMURACHEMICALCOLTD製商品名、以下ではDPGDAと略記した。IBXAイソボルニルアクリレート、大阪有機化学社製商品名、以下ではIBXAと略記した。APG-200トリプロピレングリコールジアクリレート、新中村化学工業社製、以下ではTPGDAと略記した。SR230ジエチレングリコールジアクリレート、Sartomer社製、以下ではDEGDAと略記した。ビスコート192フェノキシエチルアクリレート、大阪有機化学社OSAKAORGANICCHEMICALINDUSTRYLTD製商品名、以下ではPEAと略記した。ベンジルアクリレートFA-BZA、日立化成工業社製、以下ではBAと略記した。光重合開始剤IRGACURE819BASF社製商品名、以下では819と略記した。DAROCURTPOBASF社製商品名、固形分100、以下ではTPOと略記した。KAYACUREDETX-S日本化薬社製商品名、以下ではDETX-Sと略記した。顔料ピグメントブラック7カーボンブラックMicrolithBlackC-K商品名、BASF社製、以下ではブラックと略記した。分散剤Solsperse36000LUBRIZOL社製商品名、以下ではSol36000と略記した。[例1~17]下記表に記載の成分を、表に記載の組成単位:質量となるように混合し、これを高速水冷式撹拌機により撹拌することにより、ブラック色のインク組成物を得た。評価項目1.硬化性インクジェットプリンターPX-G5000セイコーエプソン社SeikoEpsonCorporation製商品名を用いて、上記の光硬化型インク組成物をそれぞれのノズル列に充填した。常温、常圧下でPETフィルムルミラー125E20商品名、東レ社製上に、インクのドット径が中ドットで印刷物の膜厚が6μmとなるようなベタパターン画像記録解像度720×720dpiを印刷した。印刷後、紫外線照射装置内のUV-LEDPhoseon社製、Fireflyから、照射強度が60mW/cm2であり、且つ波長が395nmである紫外線を200mJ/cm2照射してベタパターン画像を硬化させた。以上のようにして、PETフィルム上にベタパターン画像が印刷された記録物を作製した。ベタパターン画像とは、記録解像度で規定される最小記録単位領域である画素の全ての画素に対してドットを記録した画像である。照射エネルギー[mJ/cm2]は、光源から照射される被照射表面における照射強度[mW/cm2]を測定し、これと照射継続時間[s]との積から求めた。照射強度の測定は、紫外線強度計UM-10、受光部UM-400いずれもコニカミノルタセンシング社KONICAMINOLTASENSINGINC製を用いて行った。塗膜に関する硬化性は、タックフリー時の照射エネルギーを指標として評価した。ここで、タックフリーといえるか否かは、下記の条件で判断した。すなわち、綿棒にインクが付着するか否か、又は被記録媒体上のインク硬化物に擦り傷が付くか否かで判断し、綿棒にインクが付着せず、かつ被記録媒体上のインク硬化物に擦り傷が付かない場合をタックフリーとした。その際、使用した綿棒は、ジョンソンエンドジョンソンJohnsonJohnson社製のジョンソン綿棒であった。擦る回数は往復10回とし、擦る強さは100g荷重とした。評価基準は下記のとおりである。評価結果を下記表に示す。AA:タックフリー時の照射エネルギー150mJ/cm2以下、A:タックフリー時の照射エネルギー150mJ/cm2超200mJ/cm2以下、B:タックフリー時の照射エネルギー200mJ/cm2超300mJ/cm2以下、C:タックフリー時の照射エネルギー300mJ/cm2超400mJ/cm2以下。2.硬化シワインクジェットプリンターPX-G5000セイコーエプソン社SeikoEpsonCorporation製商品名を用いて、上記の光硬化型インク組成物をそれぞれのノズル列に充填した。常温、常圧下でPETフィルムルミラー125E20商品名、東レ社製上に、インクのドット径が中ドットで印刷物の膜厚が6μmとなるようなベタパターン画像記録解像度720×720dpiを印刷した。印刷後、紫外線照射装置内のUV-LEDから、照射強度が60mW/cm2であり、且つ波長が395nmである紫外線を200mJ/cm2照射してベタパターン画像を硬化させた。タックフリー状態になっていない例についてはタックフリー状態になるまでさらに照射を行った。以上のようにして、PETフィルム上にベタパターン画像が印刷された記録物を作製した。なお、タックフリー状態の確認方法、ベタパターン画像、並びに照射エネルギー及び照射強度の測定算出については、上記硬化性評価の項で述べたとおりである。硬化終了後のベタパターン画像の表面にどの程度シワが発生したかという指標で評価した。シワの発生の程度は目視で観察した。評価基準は下記のとおりである。評価結果を下記表に示す。A:硬化後の画像表面にシワは見られなかった。B:硬化後の画像表面にシワが若干見られた。表面粗さRqは4以下であった。C:硬化後の画像表面にシワが見られた。表面粗さRqは4を上回った。3.Peeling試験による密着性評価上記硬化シワ評価の項と同じ条件印刷硬化条件のベタ印刷により形成された画像の塗膜に透明付着テープ幅25±1mmを貼り、塗膜が透けて見えるように十分指でテープを擦った。次に、付着して5分以内に60°に近い角度で、0.5~1.0秒の間に確実に引き離した。評価基準は下記のとおりである。評価結果を下記表に示す。A:塗膜の剥がれが見られなかった。B:塗膜の剥がれが見られた。4.Cutting試験による密着性評価JISK-5600-5-6ISO2409塗料一般試験法-第5部:塗膜の機械的性質-第6節:付着性クロスカット法に準じて、PETフィルムルミラー125E20商品名、東レ社製と、上記硬化シワ評価の項と同じ条件印刷硬化条件のベタ印刷により形成された画像と、の密着性の評価を行った。ここで、上記クロスカット法について説明する。切込み工具として単一刃切り込み工具一般に市販されているカッターと、単一刃切り込み工具を用いて等間隔に切り込むためのガイドと、を用意した。まず、塗膜に対して垂直になるように切込み工具の刃を当てて、記録物に6本の切り込みを入れた。この6本の切込みを入れた後、90°方向を変え、既に入れた切り込みと直行するよう、さらに6本の切り込みを入れた。次に、約75mmの長さになるよう透明付着テープ幅25±1mmを取り出し、塗膜に形成された格子状にカットした部分にテープを貼り、塗膜が透けて見えるように十分指でテープを擦った。次に、付着して5分以内に60°に近い角度で、0.5~1.0秒で確実に引き離した。評価基準は以下のとおりである。評価結果を下記表に示す。A:格子の5未満に剥がれが認められる。B:格子の5以上35未満に剥がれが認められる。C:格子の35以上に剥がれが認められる。5.耐擦性JISK5701ISO11628平版印刷に用いられるインク、展色試料、及び印刷物を試験する方法について規定。に準じて、学振式摩擦堅牢度試験機テスター産業社TESTERSANGYOCOLTD製を用いて、耐擦性の評価を行った。評価方法は、上記硬化シワ評価の項と同じ条件印刷硬化条件のベタ印刷により得られた記録物ベタ印字物の表面に金巾を乗せ、荷重500gをかけて擦り、擦った後の、上記記録物の硬化面の剥離を目視にて比較した。評価基準は以下のとおりである。評価結果を下記表に示す。A:金巾の汚れは無かった。印字面の剥離、キズも無かった。B:金巾の汚れが見られた。印字面の剥離、キズは無かった。C:金巾の汚れが見られた。印字面の剥離、キズも見られた。6.保存安定性30mL容のガラス瓶に上記の各インク組成物を24mLずつ投入し、60°Cで1週間、遮光しながら放置した。放置前のインク粘度に対する放置後のインク粘度を測定することで、放置前後におけるインクの粘度上昇率を算出し、これによりインクの保存安定性を評価した。評価基準は以下のとおりである。評価結果を下記表に示す。A;粘度上昇率5未満。B;粘度上昇率5以上10未満。C;粘度上昇率10以上。7.開始剤溶解性各例のインク組成物に対して、顔料及び分散剤を含む例については顔料及び分散剤を入れず、それ以外の成分で同様に顔料を含まないインク組成物を室温で調合し十分に攪拌した。その後、目視で光重合開始剤の溶け残りがあるか否かを評価した。評価基準は以下のとおりである。評価結果を下記表に示す。A;光重合開始剤の溶け残りは見られなかった。B;光重合開始剤の溶け残りが見られた。表より、上記一般式Iで表されるビニルエーテル基含有メタアクリル酸エステル類と、ジプロピレングリコールジメタアクリレートと、芳香環骨格を有する単官能メタアクリレートと色材を含む光硬化型インク組成物例2~10、13、14、16、18、19は、これら以外の光硬化型インク組成物と比べて、硬化性、硬化シワ、開始剤溶解性に優れ、かつ、密着性、耐擦性にも優れることが分かった。なお、例21、22は色材を含まないインク組成物の例であるが、ジプロピレングリコールジメタアクリレートと芳香環骨格を有する単官能メタアクリレートの何れかを含まないインク組成物であるにもかかわらず、硬化性、硬化シワ低減が良好であったが、色材を含まないインク組成物であり被記録媒体への着色に用いることができないものであった。なお、例23、24はそれぞれ、例20、11と同じインク組成物を用い、各評価で行ったべた画像への紫外線照射にメタルハライドランプオーク社製、SMX-3500/F-OSをフィルターにより照射強度を60mW/cm2照射強度の測定条件は前述の例と同じとして光源に用いたこと以外は、例20、11と同様に評価を行ったものであるが、インク組成物がジプロピレングリコールジメタアクリレートと芳香環骨格を有する単官能メタアクリレートの何れかを含まないインク組成物であるにもかかわらず、硬化性、硬化シワ低減が良好であったが、メタルハライドランプの発熱により、被記録媒体に変形が見られた。これに対し、上記一般式Iで表されるビニルエーテル基含有メタアクリル酸エステル類と、ジプロピレングリコールジメタアクリレートと、芳香環骨格を有する単官能メタアクリレートと色材を含む光硬化型インク組成物は、いかなる照射光源を用いても、特に硬化性、硬化シワ低減に優れるインク組成物であることがわかった。なお、例23、24の保存安定性、開始剤溶解性はそれぞれ、例20、11と同じであるため行わなかった。なお、芳香環骨格を有する単官能メタアクリレートを含みながらもその含有量が10未満のインク組成物例14の場合、光重合開始剤の溶解に時間がかかることも分かった。"